(57)【特許請求の範囲】
【請求項１】
酸化インジウムを含む酸化インジウム含有触媒の存在下、アルコールから、該アルコールよりも炭素原子数が１以上多いオレフィンを製造するオレフィンの製造方法であって、
前記アルコールを反応させる反応系に水及び／又は水素を共存させるオレフィンの製造方法。
【請求項２】
前記アルコールと、前記触媒とを、ゲージ圧１００ｋＰａＧ以上で接触させる請求項１に記載のオレフィンの製造方法。
【請求項３】
前記アルコールがバイオエタノールである請求項１又は２に記載のオレフィンの製造方法。
【請求項４】
前記オレフィンがプロピレンである請求項１〜３のいずれか１項に記載のオレフィンの製造方法。
【請求項５】
アルコールから、該アルコールよりも炭素原子数が１以上多いオレフィンを製造するためのオレフィン製造用触媒であって、
酸化インジウムと周期表における３〜６族及び９〜１１族から選ばれる少なくとも１種の添加元素とを含み、かつインジウム元素のモル量が前記添加元素のモル量よりも大きいオレフィン製造用触媒。
【請求項６】
前記添加元素が、スカンジウム、ジルコニウム、バナジウム、モリブデン、コバルト、ニッケル、及び銅から選ばれる少なくとも１種である請求項５に記載のオレフィン製造用触媒。
【請求項７】
前記アルコールがバイオエタノールである請求項５又は６に記載のオレフィン製造用触媒。
【請求項８】
前記オレフィンがプロピレンである請求項５〜７のいずれか１項に記載のオレフィン製造用触媒。
【請求項９】
アルコールから、該アルコールよりも炭素原子数が１以上多いオレフィンを製造するためのオレフィン製造用触媒であって、
酸化インジウムが酸性質を有する担体上に担持されてなるオレフィン製造用触媒。
【請求項１０】
さらに、周期表における３〜６族及び９〜１１族から選ばれる少なくとも１種の添加元素を含む請求項９に記載のオレフィン製造用触媒。
【請求項１１】
前記添加元素が、スカンジウム、ジルコニウム、バナジウム、モリブデン、コバルト、ニッケル、及び銅から選ばれる少なくとも１種である請求項１０に記載のオレフィン製造用触媒。
【請求項１２】
前記酸性質を有する担体がゼオライトである請求項９〜１１のいずれか１項に記載のオレフィン製造用触媒。
【請求項１３】
前記アルコールがバイオエタノールである請求項９〜１２のいずれか１項に記載のオレフィン製造用触媒。
【請求項１４】
前記オレフィンがプロピレンである請求項９〜１３のいずれか１項に記載のオレフィン製造用触媒。
【請求項１５】
請求項５〜１４のいずれか１項に記載のオレフィン製造用触媒の存在下、アルコールから、該アルコールよりも炭素原子数が１以上多いオレフィンを製造するオレフィンの製造方法。
【請求項１６】
前記アルコールを反応させる反応系に水及び／又は水素を共存させる請求項１５に記載のオレフィンの製造方法。
【請求項１７】
前記アルコールがバイオエタノールである請求項１５又は１６に記載のオレフィンの製造方法。
【請求項１８】
前記オレフィンがプロピレンである請求項１５〜１７のいずれか１項に記載のオレフィンの製造方法。
【発明の詳細な説明】
【技術分野】
【０００１】
本発明は、アルコールを原料として、そのアルコールの炭素原子数より１以上多いオレフィンを製造するオレフィンの製造方法、及びオレフィン製造用触媒に関する。
【背景技術】
【０００２】
様々な化学製品の原料となるオレフィンの現在の主要な製造方法は、石油留分の熱分解法である。しかし、近年の石油資源の枯渇問題の観点から、石油資源に依存しないようなオレフィン製造用原料の多様化が求められている。また、地球温暖化防止の観点から、ＣＯ2排出量の少ないオレフィンの製造方法が求められている。
【０００３】
これまでに、天然ガス、石炭（石炭ガス化ガス）等から合成されるアルコールやＤＭＥ（ジメチルエーテル）を原料とするオレフィン製造方法が開発され、多くの文献で報告されている。一方で、石油や石炭、天然ガス等の化石燃料を使わないオレフィン製造方法も検討されている。例えば、バイオエタノールをはじめとするバイオマス原料、すなわち、カーボンニュートラルなアルコールを原料とした方法も検討されている。
【０００４】
アルコールやＤＭＥからのオレフィン製造には、ＭＴＯ（Ｍｅｔｈａｎｏｌ  ｔｏ  Ｏｌｅｆｉｎ）反応に代表される酸触媒を用いた反応系が利用される。この場合、酸触媒としてはゼオライトが一般的に使用されている。酸触媒の利点は高活性な点であるが、目的とするオレフィン以外に多くの副生成物が生成し、目的物の収率や選択率が低くなることや、触媒表面上で炭素析出が生じることにより触媒劣化が生じる点に問題がある。特に、ゼオライト触媒に関しては、脱アルミニウムによる触媒劣化も大きな問題である。
【０００５】
このような問題を解決するため、ゼオライト触媒の細孔径の最適化や、添加物による酸強度の調整等の改良が試みられているが（例えば特許文献１及び２）、ゼオライトを触媒に利用する以上は、根本的な解決策には至っていない。
【０００６】
また、エタノールからのオレフィン製造方法として、バイオエタノールを利用した方法が提案されている（例えば特許文献３及び４）。しかし、エタノールからのオレフィン製造においても、酸触媒、特にゼオライトが主に用いられている。従って、酸触媒に特有の問題解決方法は示されていない。
さらに、酸触媒でエタノールからそのエタノールより炭素数の多いオレフィンを製造しようとすると、エタノールの脱水反応が併発し、エチレンが多量に生成する。そのため、より有用な化学製品原料としての、プロピレンやブテン等の選択率が低いという問題点がある。
【０００７】
ゼオライトを利用しない触媒系に、金属を担持したメゾ多孔体触媒がある（例えば特許文献５）。この金属担持メゾ多孔体触媒は、酸触媒の問題点を改善できると期待されたが、エタノールからプロピレンやブテンを得ようとすると、副生成物のエチレン生成量が多く、目的物の収率を高くすることができない。
【先行技術文献】
【特許文献】
【０００８】
【特許文献１】特開平０１−５０８２７号公報
【特許文献２】特表２００５−５２０７６３号公報
【特許文献３】特開２００７−２９０９９１号公報
【特許文献４】特開２００７−２９１０７６号公報
【特許文献５】ＷＯ２００７／０８３６８４  Ａ１号公報
【発明の概要】
【発明が解決しようとする課題】
【０００９】
本発明者らはこれまでに、アルコールから、そのアルコールより炭素数の多いオレフィンを生成する触媒として酸化インジウムが有効であることを見出した。しかし、当該酸化インジウム触媒においては、触媒活性・触媒寿命の観点で未だ改善の余地があった。
【００１０】
以上から、アルコールを原料として、そのアルコールよりも炭素原子数が１以上多いオレフィンを高い収率で効率よく製造できるオレフィンの製造方法、及びオレフィン製造用触媒を提供することを目的とする。
【課題を解決するための手段】
【００１１】
上記課題を解決すべく鋭意検討した結果、本発明者らは下記本発明に想到し当該課題を解決できることを見出した。すなわち、本発明は下記の通りである。
【００１２】
［１］  酸化インジウムを含む酸化インジウム含有触媒の存在下、アルコールから、該アルコールよりも炭素原子数が１以上多いオレフィンを製造するオレフィンの製造方法であって、前記アルコールを反応させる反応系に水及び／又は水素を共存させるオレフィンの製造方法。
［２］  前記アルコールと、前記触媒とを、ゲージ圧１００ｋＰａＧ以上で接触させる上記［１］に記載のオレフィンの製造方法。
［３］  前記アルコールがバイオエタノールである［１］又は［２］に記載のオレフィンの製造方法。
［４］前記オレフィンがプロピレンである［１］〜［３］のいずれかに記載のオレフィンの製造方法。
【００１３】
［５］  アルコールから、該アルコールよりも炭素原子数が１以上多いオレフィンを製造するためのオレフィン製造用触媒であって、酸化インジウムと周期表における３〜６族及び９〜１１族から選ばれる少なくとも１種の添加元素とを含み、かつインジウム元素のモル量が前記添加元素のモル量よりも大きいオレフィン製造用触媒。
［６］  前記添加元素が、スカンジウム、ジルコニウム、バナジウム、モリブデン、コバルト、ニッケル、及び銅から選ばれる少なくとも１種である［５］に記載のオレフィン製造用触媒。
［７］  前記アルコールがバイオエタノールである［５］又は［６］に記載のオレフィン製造用触媒。
［８］  前記オレフィンがプロピレンである［５］〜［７］のいずれかに記載のオレフィン製造用触媒。
【００１４】
［９］  アルコールから、該アルコールよりも炭素原子数が１以上多いオレフィンを製造するためのオレフィン製造用触媒であって、酸化インジウムが酸性質を有する担体上に担持されてなるオレフィン製造用触媒。
［１０］  さらに、周期表における３〜６族及び９〜１１族から選ばれる少なくとも１種の添加元素を含む［９］に記載のオレフィン製造用触媒。
［１１］  前記添加元素が、スカンジウム、ジルコニウム、バナジウム、モリブデン、コバルト、ニッケル、及び銅から選ばれる少なくとも１種である［１０］に記載のオレフィン製造用触媒。
［１２］  前記酸性質を有する担体がゼオライトである［９］〜［１１］のいずれかに記載のオレフィン製造用触媒。
［１３］  前記アルコールがバイオエタノールである［９］〜［１２］のいずれかに記載のオレフィン製造用触媒。
［１４］  前記オレフィンがプロピレンである［９］〜［１３］のいずれかに記載のオレフィン製造用触媒。
【００１５】
［１５］  上記［５］〜［１４］のいずれかに記載のオレフィン製造用触媒の存在下、アルコールから、該アルコールよりも炭素原子数が１以上多いオレフィンを製造するオレフィンの製造方法。
［１６］  前記アルコールを反応させる反応系に水及び／又は水素を共存させる［１５］に記載のオレフィンの製造方法。
［１７］  前記アルコールがバイオエタノールである［１５］又は［１６］に記載のオレフィンの製造方法。
［１８］  前記オレフィンがプロピレンである［１５］〜［１７］のいずれかに記載のオレフィンの製造方法。
【発明の効果】
【００１６】
本発明によれば、アルコールを原料として、該アルコールよりも炭素原子数が１以上多いオレフィンを高い収率で効率よく製造できるオレフィンの製造方法、及びオレフィン製造用触媒を提供することができる。
また、有用な化学品を効率よく製造することが可能となり、貴重な石油資源の消費抑制や化石燃料を起源とする二酸化炭素の排出量の抑制を図ることができる。特に、バイオアルコールを原料に用いることによる、ＬＣＡ（Life Cycle Assessment）の観点から原料のカーボンニュートラル化にも寄与することができる。
【発明を実施するための形態】
【００１７】
［オレフィンの製造方法］
本発明のオレフィンの製造方法は、酸化インジウムを含む酸化インジウム含有触媒の存在下、アルコールから、該アルコールよりも炭素原子数が１以上多いオレフィンを製造するオレフィンの製造方法であって、アルコールを反応させる反応系に水及び／又は水素を共存させるものである。
反応系に水や水素を共存させることで炭素析出に起因する触媒劣化を抑制できるため、高い収率で、原料アルコールよりも炭素原子数が１以上多いオレフィンを効率よく製造することができる。
【００１８】
上記反応は、固定床、移動床、流動床等どのような形式でも実施できるが、粉末状もしくは成型した触媒を充填した管状反応器に、アルコールと水及び／又は水素とを供給する固定床型反応で実施することが好ましい。
当該反応における空間速度は、３００〜６５００ｈ-1とすることが好ましく、３００〜４０００ｈ-1とすることがより好ましい。
反応温度は２５０〜６００℃であることが好ましく、３００〜５５０℃であることがより好ましく、３５０〜５５０℃であることがさらに好ましい。
反応圧力は、減圧、常圧（０ｋＰａＧ）、加圧のいずれでも実施できるが、通常は、常圧〜やや加圧の雰囲気で実施される。原料アルコールよりも炭素原子数が１以上多いオレフィンをより長時間生成できる点を考慮すると、１００ｋＰａＧ以上とすることが好ましく、１００〜４００ｋＰａＧとすることがより好ましい。
また、本反応は、窒素、炭化水素ガス等の共存下でも実施することができる。
【００１９】
水の添加量は、供給するガス中で１〜７０容量％であることが好ましく、５〜５０容量％であることがより好ましい。水素の添加量は、供給するガス中で１〜７０容量％であることが好ましく、５〜５０容量％であることがより好ましい。
【００２０】
インジウム含有触媒としては、インジウム酸化物及びインジウムを含む複合酸化物のいずれかからなる触媒を用いることが好ましい。インジウム含有触媒の好適な一例として、酸化インジウム（Ｉｎ2Ｏ3）が挙げられる。酸化インジウムの種類としては、立方晶又はアモルファス等を例示することができる。インジウム含有触媒におけるインジウムの含有量（酸化物換算）は、１〜１００質量％であることが好ましく、２０〜１００質量％であることがより好ましい。１〜１００質量％であることで触媒活性やプロピレンの選択性を高い状態とすることができる。
【００２１】
インジウム含有触媒は、金属成分を含む塩（硝酸塩、硫酸塩、塩化物など）を空気中でそのまま焼成する方法や、該金属成分を含む水溶液に、アンモニア水等の塩基を滴下して沈殿を形成させ、濾過後焼成する方法により得ることができる。
【００２２】
本発明において、原料であるアルコールは生物資源由来のエタノール（例えば、バイオエタノール）であることが好ましい。また、製造されるオレフィンはプロピレンであることが好ましい。さらに、インジウム含有触媒としては、後述する本発明のオレフィン製造用触媒を適用することもできる。
【００２３】
［オレフィン製造用触媒］
（第１のオレフィン製造用触媒）
本発明の第１のオレフィン製造用触媒は、アルコールから、そのアルコールよりも炭素原子数が１以上多いオレフィンを製造するためのオレフィン製造用触媒であって、酸化インジウムと周期表における３〜６族及び９〜１１族から選ばれる添加元素とを含み、かつインジウム元素のモル量が添加元素のモル量よりも大きい触媒である。当該触媒は酸化インジウムを主成分とし、添加元素を含有する触媒である。
本発明のように、酸化インジウムを主成分とすることでアルコールから、そのアルコールよりも炭素原子数が１以上多いオレフィンを効率よく製造することが可能となり、添加元素との複合効果によって、１以上大きいオレフィンを高収率で製造することができ、また触媒劣化の抑制も可能となる。
【００２４】
添加元素のモル量は、インジウム元素のモル量に対して、０．１〜５０モル％であることが好ましく、１〜３０モル％であることがより好ましく、５〜２０モル％であることがさらに好ましい。０．１〜５０モル％であることで炭素数が１以上多いオレフィンの高収率化と触媒劣化の抑制とを両立させることができる。
【００２５】
添加元素は、スカンジウム、ジルコニウム、バナジウム、モリブデン、コバルト、ニッケル、及び銅から選ばれる少なくとも１種であることが好ましい。
【００２６】
本発明の第１のオレフィン製造用触媒を作製するには、まず、インジウムを含む塩（硝酸塩、硫酸塩、塩化物等）を空気中でそのまま焼成する方法や、該金属成分を含む水溶液に、アンモニア水等の塩基を滴下して沈殿を形成させ、濾過後焼成する方法により酸化インジウムを作製する。その後、添加元素を含む前駆体を含浸法やイオン交換法等で担持させて適宜熱処理を施して作製する。
また、別の方法としては、インジウムを含む塩と同時に添加元素の塩（硝酸塩、硫酸塩、塩化物等）を一緒に混合して焼成する方法や、当該添加成分とインジウム成分を含む水溶液に、アンモニア水等の塩基を滴下して同時に沈殿を形成させ、濾過後焼成する方法等もある。
【００２７】
（第２のオレフィン製造用触媒）
本発明の第２のオレフィン製造用触媒は、アルコールから、該アルコールよりも炭素原子数が１以上多いオレフィンを製造するためのオレフィン製造用触媒であって、酸化インジウムが酸性質を有する担体上に担持されてなる。
【００２８】
「酸性質を有する担体」とは、酸触媒反応に対して活性を示す物質である。ここで，酸触媒反応として，不飽和炭化水素の二重結合異性化反応やアルコールの脱水反応等を挙げることができる。このような性質を有する担体として、シリカ・アルミナ、ゼオライト、シリカ・ジルコニア、シリカ・チタニア、チタニア・ジルコニア、リン酸ジルコニウム、これらの２種以上の混合物等が挙げられる。これらの中でも、ゼオライトであることがより好ましい。ゼオライトは多孔質であり、反応に有効な酸点を豊富に有するため担体としては好適である。
【００２９】
上記担体に担持する方法としては含浸法、イオン交換法、物理混合法等が挙げられる。酸化インジウムの担持量は１質量％以上とすることが好ましく、２質量％以上とすることがより好ましい。１質量％以上とすることで、触媒活性や、プロピレン選択率を良好なものとすることができる。また、酸化インジウムの担持量は８０質量％以下であることが好ましく、６０質量％以下であることがより好ましい。
【００３０】
本発明の第２のオレフィン製造用触媒においても、周期表における３〜６族及び９〜１１族から選ばれる少なくとも１種の添加元素を含むことが好ましい。この場合の添加元素の詳細としては、第１のオレフィン製造用触媒の添加元素と同様である。
【００３１】
本発明の第１及び第２のオレフィン製造用触媒による接触反応の原料であるアルコールとしては、生物資源由来のエタノール（例えばバイオエタノール）であることが好ましい。また、製造されるオレフィンとしては、プロピレンであることが好ましい。
【００３２】
以上のような本発明の第１又は第２のオレフィン製造用触媒の存在下で、アルコールから、該アルコールよりも炭素原子数が１以上多いオレフィンを高収率で効率よく製造することができる。アルコールから、該アルコールよりも炭素原子数が１以上多いオレフィンを得るための反応条件は、既述の本発明のオレフィンの製造方法で説明した条件を適宜採用することができる。
【実施例】
【００３３】
［参考例１］
（触媒Ａの調製）
市販の酸化インジウム試薬（関東化学製）を７００℃、５時間焼成し、０．３〜０．６ｍｍに整粒して酸化インジウム触媒（触媒Ａ）を調製した。
【００３４】
（触媒評価）
触媒の評価は、通常の常圧式流通反応装置を用いて行った。触媒Ａを２ｇ石英製反応管に充填し、エタノール濃度が３０ｖｏｌ％であるエタノール／窒素混合ガスを１３ｍｌ／ｍｉｎの速度で反応管へ供給し、反応温度を５５０℃にて反応を行った。生成物の分析は、オンラインガスクロマトグラフィーにて分析を行った。反応開始１時間後と３時間後の分析結果を表１に示す。
【００３５】
［実施例１］
（触媒評価）
参考例１と同様に、触媒Ａを用いた。評価条件は、参考例１中の触媒評価において、反応管への供給ガスをエタノール濃度が３０ｖｏｌ％、水濃度が８ｖｏｌ％であるエタノール／水／窒素混合ガスを１３ｍｌ／ｍｉｎとしたこと以外は同様とした。反応開始１時間後と３時間後の分析結果を表１に示す。
なお、表１中の「活性維持率」は、（３時間後のプロピレン収率＋ブテン収率）／（１時間後のプロピレン収率＋ブテン収率）の式から求めたもので、値が高いほど触媒劣化が抑えられていることを示す。
【００３６】
［実施例２］
（触媒評価）
参考例１と同様に、触媒Ａを用いた。評価条件は、参考例１中の触媒評価において、反応管への供給ガスをエタノール濃度が３０ｖｏｌ％、水素濃度が３１ｖｏｌ％であるエタノール／水素／窒素混合ガスを１３ｍｌ／ｍｉｎとしたこと以外は同様とした。反応開始１時間後と３時間後の分析結果を表１に示す。
【００３７】
［実施例３］
（触媒評価）
参考例１と同様に、触媒Ａを用いた。評価条件は、参考例１中の触媒評価において、反応管への供給ガスをエタノール濃度が３０ｖｏｌ％、水濃度が８ｖｏｌ％、水素濃度が３１ｖｏｌ％であるエタノール／水／水素／窒素混合ガスを１３ｍｌ／ｍｉｎとしたこと以外は同様とした。反応開始１時間後と３時間後の分析結果を表１に示す。
【００３８】
【表１】
0005783952.tif 000002
【００３９】
表１に示すように、実施例１から３において、参考例１と比較して、原料アルコールの炭素数よりも炭素数が増加したオレフィン（本実施例の場合、プロピレン・ブテン）の収率が著しく向上しており、さらにこれらのオレフィン収率の低下も改善されている。酸化インジウム触媒の低いオレフィン収率と活性劣化を劇的に改善することできた。
【００４０】
［参考例２］
（触媒評価）
参考例１と同様に、触媒Ａを用いた。評価条件は、参考例１中の触媒評価において、反応温度を５００℃としたこと以外は同様とした。反応開始１時間後の分析結果を表２に示す。
【００４１】
［実施例４］
（触媒Ｂの調製）
触媒Ａに対して、酢酸スカンジウム（添川理化学製）の水溶液を含浸し、その後８００℃、５時間焼成することによりスカンジウムを担持させた酸化インジウム触媒（触媒Ｂ）を調製した。このとき、スカンジウムの量がインジウムに対して１０モル％となるように含浸液の量を調整した。
【００４２】
（触媒評価）
触媒Ｂの評価は、参考例２と同様にして行った。反応開始１時間後の分析結果を表２に示す。
【００４３】
［実施例５］
（触媒Ｃの調製）
実施例４の触媒調製において、酢酸スカンジウムの替わりに硝酸ジルコニル二水和物（和光純薬工業製−和光一級）を用いた以外は実施例４と同様な操作を行い、ジルコニウムを担持させた酸化インジウム触媒（触媒Ｃ）を調製した。このとき、ジルコニウムの量がインジウムに対して１０モル％となるように含浸液の量を調整した。
【００４４】
（触媒評価）
触媒Ｃの評価は、参考例２と同様にして行った。反応開始１時間後の分析結果を表２に示す。
【００４５】
［実施例６］
（触媒Ｄの調製）
実施例４の触媒調製において、酢酸スカンジウムの替わりにバナジン（Ｖ）酸アンモニウム（和光純薬工業製−試薬特級）を用いた以外は実施例４と同様な操作を行い、バナジウムを担持させた酸化インジウム触媒（触媒Ｄ）を調製した。このとき、バナジウムの量がインジウムに対して１０モル％となるように含浸液の量を調整した。
【００４６】
（触媒評価）
触媒Ｄの評価は、参考例２と同様にして行った。反応開始１時間後の分析結果を表２に示す。
【００４７】
［実施例７］
（触媒Ｅの調製）
実施例４の触媒調製において、酢酸スカンジウムの替わりに七モリブデン酸六アンモニウム四水和物（和光純薬工業製−試薬特級）を用いた以外は実施例４と同様な操作を行い、モリブデンを担持させた酸化インジウム触媒（触媒Ｅ）を調製した。このとき、モリブデンの量がインジウムに対して１０モル％となるように含浸液の量を調整した。
【００４８】
（触媒評価）
触媒Ｅの評価は、参考例２と同様にして行った。反応開始１時間後の分析結果を表２に示す。
【００４９】
［実施例８］
（触媒Ｆの調製）
実施例４の触媒調製において、酢酸スカンジウムの替わりに硝酸コバルト（II）六水和物（和光純薬工業製−和光特級）を用いた以外は実施例４と同様な操作を行い、コバルトを担持させた酸化インジウム触媒（触媒Ｆ）を調製した。このとき、コバルトの量がインジウムに対して１０モル％となるように含浸液の量を調整した。
【００５０】
（触媒評価）
触媒Ｆの評価は、参考例２と同様にして行った。反応開始１時間後の分析結果を表２に示す。
【００５１】
［実施例９］
（触媒Ｇの調製）
実施例４の触媒調製において、酢酸スカンジウムの替わりに硝酸ニッケル（II）六水和物（和光純薬工業製）を用いた以外は実施例４と同様な操作を行い、ニッケルを担持させた酸化インジウム触媒（触媒Ｇ）を調製した。このとき、ニッケルの量がインジウムに対して１０モル％となるように含浸液の量を調整した。
【００５２】
（触媒評価）
触媒Ｇの評価は、参考例２と同様にして行った。反応開始１時間後の分析結果を表２に示す。
【００５３】
［実施例１０］
（触媒Ｈの調製）
実施例４の触媒調製において、酢酸スカンジウムの替わりに硝酸銅（II）三水和物（和光純薬工業製−和光特級）を用いた以外は実施例４と同様な操作を行い、銅を担持させた酸化インジウム触媒（触媒Ｈ）を調製した。このとき、銅の量がインジウムに対して１０モル％となるように含浸液の量を調整した。
【００５４】
（触媒評価）
触媒Ｈの評価は、参考例２と同様にして行った。反応開始１時間後の分析結果を表２に示す。
【００５５】
【表２】
0005783952.tif 000003
【００５６】
表２に示すように、実施例４〜１０は、参考例２と比較して、原料アルコールの炭素数よりも炭素数が増加したオレフィン（本実施例の場合、プロピレン・ブテン）の収率が著しく改善されている。このように、酸化インジウム触媒の低いオレフィン収率をより向上させることができた。
【００５７】
［参考例３］
（触媒Ｉの調製）
市販のシリカ試薬（富士シリアル製キャリアクト）に、硝酸インジウム水溶液を含浸し、それを７００℃、５時間焼成することにより酸化インジウムを担持したシリカ触媒（触媒Ｉ）を調製した。このとき、酸化インジウムの担持量が４０ｗｔ％となるように含浸液の量を調整した。
【００５８】
（触媒評価）
触媒の評価は、通常の常圧式流通反応装置を用いて行った。触媒Ｉを２ｇ石英製反応管に充填し、エタノール濃度が３０ｖｏｌ％であるエタノール／窒素混合ガスを１３ｍｌ／ｍｉｎの速度で反応管へ供給し、反応温度を５００℃にて反応を行った。生成物の分析は、オンラインガスクロマトグラフィーにて分析を行った。反応開始１時間後分析結果を表３に示す。
【００５９】
［実施例１１］
（触媒Ｊの調製）
参考例３において、シリカの代わりに市販のアルミナ試薬（日揮ユニバーサル製）を用いた以外は同様にして行い、酸化インジウムを担持したアルミナ触媒（触媒Ｊ）を調製した（整粒後の粒径：０．３〜０．６ｍｍ）。このとき、酸化インジウムの担持量が４０ｗｔ％となるように含浸液の量を調整した。
【００６０】
（触媒評価）
触媒Ｊの評価は、参考例３と同様にして行った。反応開始１時間後の分析結果を表３に示す。
【００６１】
［実施例１２］
（触媒Ｋの調製）
参考例３において、シリカの代わりに市販のＺＳＭ−５ゼオライト（ゼオリスト製）を用いた以外は同様にして行い、酸化インジウムを担持したＺＳＭ−５触媒（触媒Ｋ）を調製した。このとき、酸化インジウムの担持量が２０ｗｔ％となるように含浸液の量を調整した。
【００６２】
（触媒評価）
触媒Ｋの評価は、参考例３と同様にして行った。反応開始１時間後の分析結果を表３に示す。
【００６３】
【表３】
0005783952.tif 000004
【００６４】
表３に示すように、酸性質を示す担体に担持した酸化インジウム触媒（実施例１１、１２）は、酸性質を示さない担体に担持した酸化インジウム触媒（参考例３）と比較して、原料アルコールの炭素数よりも炭素数が増加したオレフィン（本実施例の場合、プロピレン及びブテン）の収率が著しく改善されている。このように、酸化インジウム触媒の低いオレフィン収率をより向上させることができた。
【００６５】
［参考例４］
（触媒評価）
参考例１と同様に、触媒Ａを用いた。触媒Ａ２．５ｇを石英製反応管に充填し、エタノール濃度が３３ｖｏｌ％であるエタノール／窒素混合ガスを１３ｍｌ／ｍｉｎの速度で反応管へ供給し、反応温度を５２５℃、反応圧力を０ｋＰａＧにて反応を行った。生成物の分析は、オンラインガスクロマトグラフィーにて分析を行った。生成物の分析結果を表４に示す。
なお、表４中の「Ｃ3Ｈ6収率＜Ａｃｅｔｏｎｅ収率となる時間」は触媒寿命の指標であり、値が高いほど触媒劣化が抑えられていることを示す。これは、本反応がエタノールからアセトンを経由してプロピレンが生成するためである。
【００６６】
［参考例５］
（触媒評価）
参考例１と同様に、触媒Ａを用いた。評価条件は、参考例４中の触媒評価において反応圧力を１００ｋＰａＧとしたこと以外は同様とした。生成物の分析結果を表４に示す。
【００６７】
［参考例６］
（触媒評価）
参考例１と同様に、触媒Ａを用いた。評価条件は、参考例４中の触媒評価において反応圧力を２００ｋＰａＧとしたこと以外は同様とした。生成物の分析結果を表４に示す。
【００６８】
［参考例７］
（触媒評価）
参考例１と同様に、触媒Ａを用いた。評価条件は、参考例４中の触媒評価において反応圧力を４００ｋＰａＧとしたこと以外は同様とした。生成物の分析結果を表４に示す。
【００６９】
【表４】
0005783952.tif 000005
【００７０】
表４に示すように、参考例５〜７は、参考例４と比較して原料アルコールの炭素数よりも炭素数が増加したオレフィン（本実施例の場合、プロピレン及びブテン）の収率を大きく変えずに、触媒劣化を抑制することができた。